Brevet FR2528356A1 — publié le 19831216

Revêtement conformable à haut coefficient de frottement. On a déjà proposé dans de nombreux brevets de réaliser des- revêtements de sol, notamment pour terrains de sport, dont la couche superficielle est réalisée par de la poudrette de caoutchouc naturel ou synthétique partiellement enrobée dans une couche de résine appliquée elle-même sur une ou plusieurs couches supports Ces couches supports peuvent être les plus diverses mais on recherche en général une couche compressible élastique, le type en étant un non-tissé aiguil- leté. Ces revêtements présentent une épaisseur relativement impor- tante ne serait-ce que du fait de l'épaisseur de la couche support correspondante qui est en général supérieure à 3 millimètres pour donner une résilience sensible comme décrit dans le brevet français NI 2 112 087. Ces revêtements sous forme de feuilles préfabriquées ne con- viennent pas pour de nombreuses applications dans lesquelles le revêtement doit être aussi neutre que possible du point de vue élasticité, d'une épaisseur réduite et d'une forme mécaniquement stable Pour répondre à ces exigences la deman- 2 2528356 deresse a déjà proposé dans son brevet français NO 2 439 084 d'appliquer la couche de résine polymérisable et de poudrette, en général une résine et une poudrette de polyuréthane, sur une couche support en non-tissé calendré Dans le non-tissé calendré les fibres sont thermosoudées, l'épaisseur et l'élas- ticité sont fortement réduites, l'épaisseur se situant entre 0,1 et 1 millimètre, et la stabilité de forme est excellente. Toutefois, dans certaines applications, cette stabilité de forme constitue un inconvénient car le revêtement, du fait de la stabilité de forme de la couche support, ne s'adapte pas aux surfaces non planes ou aux applications telles que le revêtement des parties des ponts de bateaux en surface gauche, le revêtement des manches et poignées divers sur lesquels est réalisé un enroulement hélicoïdal avec recou- vrement d'une bande relativement étroite, etc Un matériau en feuille sur non-tissé calendré de 0,3 mm tel que celui décrit dans le brevet français NO 2 439 084 présente une déformation à la limite de rupture de 3 à 15 % pour une force de 50 à 60 N exercée sur une bande d'un centimètre de large. En fait l'allongement qu'il est possible d'obtenir au moment de l'application est extrêmement faible et même pratiquement nul. La présente invention a pour but de résoudre ce problème et de créer un revêtement en feuille du type comportant une couche superficielle constituée par une poudrette au moins partiellement enrobée dans une couche de résine polymérisable- qui soit de faible épaisseur et qui soit conformable sur une surface gauche. Conformément à l'invention on utilise comme couche support un matériau en feuille mince présentant un coefficient d'al- longement compris entre 20 et 60 % pour une force de traction au centimètre linéaire inférieure à 20 N. Le matériau en couche mince constituant la couche support peut être un film en matière plastique obtenu par extrusion ou calendrage ayant une épaisseur comprise entre 0, 01 et g 3 2528356 1 mm, de préférence entre 0,05 et 0,10 mm, un textile déforma- ble du type tricot extensible ayant une épaisseur inférieure à 3 mm ou un non-tissé aiguilleté ou à liaison chimique ayant une épaisseur inférieure à 1 millimètre et un allongement avant rupture compris entre 20 et 60 %. Le film en matière plastique peut être à base de chlorure de polyvinile plastifié, de polyester ou d'acétate de cellu- lose Le tricot extensible peut être réalisé avec des fibres naturelles ou synthétiques Le non-tissé déformable est cons- titué par exemple par un mélange de fibres de coton et de superpolyamide liées chimiquement par un liant acrylique. Les valeurs limites de l'allongement et de la force de trac- tion ont été fixées en tenant compte du fait que la force de traction qu'il est possible d'exercer sur la bande pendant l'opération de pose est limitée à une force manuelle, qu'un allongement inférieur à 20 % est insuffisant pour obtenir la conformabilité nécessaire et qu'un allongement supérieur à 60 % est susceptible de provoquer un déchirement de la couche -superficielle de résine et de poudrette qui présente un al- longement avant rupture de l'ordre de 50 à 60 %. Selon une autre caractéristique qui représente une améliora- tion technique importante dans le cas d'un tel matériau soumis pendant sa pose à une force de traction sensiblement parallèle à sa surface de pose, la face dorsale de la couche support est revêtue d'un adhésif de contact, de préférence un adhésif adhérant par simple pression Ceci permet de faire adhérer la couche de revêtement sur la surface gauche selon la ligne de croupe et de l'appliquer ensuite de part et d'autre de celle-ci en exerçant sur les bords latéraux la foece de traction nécessaire pour assurer l'allongement correspondant aux cour- bures de la surface De manière connue la couche adhésive est protégée par un film arrachable tel qu'une feuille de papier présentant un faible pouvoir d'adhérence pour l'adhésif. En conséquence le produit conforme à l'invention comporte 4 2528356 une couche supérieure de résine polymérisée, notamment du polyuréthane dans laquelle est au Fiezins parti,i er Siei & enrobée une poudrette en un matériau compatible notamumenst en poly- uréthane, ayant une granulométrie comprise entre 0,2 et 1 mm, l'épaisseur d'ensemble de la couche étant comprise entré 0,5 et 3 mm, une couche support constituée par un-matériau en feuille mince présentant un coefficient d'allongement compris entre 20 et 60 % pour une force de traction au cen- timètre linéaire inférieure à 20 N et liée avec la couche ci-dessus par soudage chimique lors Ce la polymrisacion des matériaux compatibles et/ou enrobage partiel des fibres constitutives de ce matériau en feuille mince et une couche d'adhésif de contact protégée par un film arrachable sur la face dorsale de la couche support, et l'épaisseur d'en- semble du revêtement est comprise entre 0,5 et 2 mm. Selon une autre caractéristique une couche de résine polymé- risée est appliquée sur la couche supérieure pour enrober la poudrette. Le revêtement obtenu présente un haut coefficient de frotte- ment qui lui donne une propriété antidérapante et il est thermiquement isolant sous une faible épaisseur, ce qui le rend particulièrement apte à être appliqué sur des manches et poignées tels que poignées de cannes à pêche, manches de raquettes de tennis, poignées de bâton de ski, guidons de bicyclettes et volants, manches d'outils et crosses d'armes, sa capacité d'allongement permettant l'application par enrou- lement hélicoïdal d'une bande avec recouvrement des spires. Il constitue également un matériau de recouvrement particu- lièrement bien adapté pour des surfaces gauches ou planes telles que surfaces supérieures de planche à voile, ponts de bateaux, marches d'escalier, présentoirs de magasins tableaux de bord et plages arrière d'automobiles, revêtements muraux divers, etc. D'autres caractéristiques apparaîtront à là description détail- lée faite ci-après de deux exemples de réalisation. % 5 2528356 EXEMPLE 1 On a utilisé comme couche support un film de chlorure de polyvinyle plastifié ayant une épaisseur de 0,05 mm, une résistance à la traction de UON par cm linéaire et un allon- gement avant rupture de 60 % Ce film était enduit sur une face avec un adhésif à base de résine acrylique adhérant par simple pression et protégé par une feuille de papier. Sur la deuxième face du film en chlorure de polyvinyle on a appliqué un primaire d'adhérence puis déposé par coulée à l'aide d'une filière et à raison de 600 gr/m 2 un mélange polymérisable présentant en poids la composition suivante: Polyoxypropylène glycol 100 parties Craie fine, 40 parties Oxyde de fer rouge 3 parties Tamis moléculaire 2 parties Ethylène glycol 3 parties Sel d'étain 0,2 partie Prépolymère de diisocyanate de diphénylméthane à 23 % de NCO libre 30 parties secondes après application de la résine polymérisable, on a étendu sur ladite couche à raison de 200 gr/m 2, une couche de matériau solide en poudre constitué par une pou- drette de polyuréthane ayant une granulométrie échelonnée entre 0,2 et 1 mm. Pour accélérer la réticulation, on fait passer l'ensemble dans un four de séchage par air chaud à une température de 800 C durant 5 minutes, Le matériau en feuille obtenu présente une épaisseur d'environ '1 mm et un poids de 850 à 900 gr par m 2 Son allongement est de 60 % sous une force de traction de 16 N par cm linéaire. 6 2528356 EXEMPLE 2 On a utilisé comme couche support un non-tissé constitué par un mélange de fibres polyamide et coton liées entre elles par une résine acrylique, la couche support ayant un poids surfacique de 200 gr/m 2, une épaisseur de 0,7 mm et un allon- gement à la limite de rupture de 60 %. Une des faces du non-tissé était revêtue d'une couche d'adhé- sif à base-de caoutchouc synthétique réactivable par la chaleur protégée par un papier protecteur. Sur l'autre face on a déposé en continu par pulvérisation 400 gr/m 2 d'une résine polyuréthane polymérisable répondant à la composition suivante: Prépolymère de diisocyanate de diphényl- méthane à 3 % de NCO libre en solution à 70 % dans un mélange de solvants aliphatiques 100 parties en poids Sel d'étain 0,2 partie en poids Pigments 3 parties en poids Après 10 secondes on a déposé sur cette couche 200 gr/m 2 d'une poudrette de polyuréthane ayant une granulométrie com- prise entre 0,2 et 1 mm. La résine a été réticulée avec évaporation des solvants par passage dans un four à 800 C pendant 7 minutes. On a ensuite déposé sur la face supérieure par pulvérisation, une seconde couche de résine de polyuréthane à raison de 50 gr/m 2, cette résine ayant la formule suivante: Prépolymère de diphénylméthane diisocyanate à 3 % de NCO libre en solu- tion à 30 % dans des solvants aliphatiques Sel d'étain Mélange de pigments parties en poids 0,2 partie en poids 3 parties en poids Puis on a fait passer le matériau en feuille dans une étuve à 800 C pendant 7 minutes pour terminer la réticulation et l'évaporation des solvants. La seconde couche de résine polyuréthane constitue un film protecteur contre les salissures; elle augmente la résistance à l'abrasion et protège la poudrette qui se trouve en surface. t S 2528356; Revendications 1 Un revêtement en feuille conformable à haut coefficient de frottement comportant une couche superficielle constituée par une poudrette au moins partiellement enrobée dans une couche de résine polymérisable liée à une couche support inférieure, caractérisé en ce que la couche support est constituée par un matériau en feuille mince présentant un coefficient d'al- longement compris entre 20 et 60 % pour une force de traction au centimètre linéaire inférieure à 20 N. 2 Un revêtement selon la revendication 1, caractérisé en ce que le matériau en couche mince est cons- titué par un film en matière plastique obtenu par extrusion ou calendrage ayant une épaisseur comprise entre 0,01 et 1 mm, de préférence entre 0,05 et 0,10 mm. 3 Un revêtement selon la revendication 1, caractérisé en ce que le matériau en couche mince est cons- titué par un textile déformable du type tricot extensible ayant une épaisseur inférieure à 3 mm. 4 Un revêtement selon la revendication 1, caractérisé en ce que le matériau en couche mince est cons- titué par un non-tissé aiguilleté ou à liaison chimique ayant une épaisseur inférieure à 1 mm et un allongement avant rupture compris entre 20 et 60 %. Un revêtement selon l'une quelconque des revendications 1 à 4, caractérisé en ce que la face dorsale de la couche support est revêtue d'un adhésif de contact, de préférence un adhésif adhérant par simple pression. 6 Un revêtement en feuille conformable, caractérisé en ce qu'il comporte une couche supérieure de résine polymérisée, notamment du polyuréthane dans laquelle est au moins partiellement enrobée une poudrette en un maté- riau compatible, notamment en polyuréthane, ayant une granu- lométrie comprise entre 0,2 et 1 mm, l'épaisseur d'ensemble de la couche étant comprise entre 0,5 et 3 mm, une couche support constituée par un matériau en feuille, mince présentant un coefficient d'allongement compris entre 20 et 60 % pour une force de traction au centimètre linéaire inférieure à N et liée avec la couche ci-dessus par soudage chimique lors de lapolymérisation des matériaux compatibles et/ou enrobage partiel des fibres constitutives de ce matériau en feuille mince et une couche d'adhésif de contact protégée par un film arrachable sur la face dorsale de la couche support et l'épaisseur d'ensemble du revêtement est comprise entre 0,5 et 2 mm. 7 Un revêtement selon l'une quelconque des revendications 1 à 6, caractérisé en ce qu'une couche de résine polymérisée est appliquée sur la couche supérieure pour enrober la poudrette.